(57)【特許請求の範囲】
【請求項１】
（Ａ）アクリル系共重合体と、
（Ｂ）硬化剤と、
を含み、
前記（Ａ）アクリル系共重合体は、下記の化１、２及び３の単量体を共重合した共重合体であることを特徴とする、粘着剤組成物。
【化１】
0005687906.tif 000013
（前記式で、Ｒは、−Ｈ又は―（ＣＨ２）ｎ―ＣＨ３で、ｎは、０〜５の整数で、ｐは、０〜２０の整数である。）
【化２】
0005687906.tif 000014
（前記式で、Ｒは、―Ｈ又は―（ＣＨ２）ｎ―ＣＨ３で、ｎは０〜５の整数で、ｑは１〜２０の整数である。）
【化３】
0005687906.tif 000015
（前記式で、Ｒは、―Ｈ又は―（ＣＨ２）ｎ―ＣＨ３で、ｎは、０〜５の整数で、Ｒ１は、フリル基、テトラヒドロフリル基、フルフリル基又はテトラヒドロフルフリル基である。）
【請求項２】
（Ａ）アクリル系共重合体と、
（Ｂ）硬化剤と、
を含み、
前記（Ａ）アクリル系共重合体は、下記の化１、２及び３の単量体を共重合した共重合体に、下記の化４または５の単量体を反応させた共重合体であることを特徴とする、粘着剤組成物。
【化４】
0005687906.tif 000016
（前記式で、Ｒは、―Ｈ又は―（ＣＨ２）ｎ―ＣＨ３で、ｎは、０〜５の整数で、ｐは、０〜２０の整数である。）
【化５】
0005687906.tif 000017
（前記式で、Ｒは、―Ｈ又は―（ＣＨ２）ｎ―ＣＨ３で、ｎは０〜５の整数で、ｑは１〜２０の整数である。）
【化６】
0005687906.tif 000018
（前記式で、Ｒは、―Ｈ又は―（ＣＨ２）ｎ―ＣＨ３で、ｎは、０〜５の整数で、Ｒ１は、フリル基、テトラヒドロフリル基、フルフリル基又はテトラヒドロフルフリル基である。）
【化７】
0005687906.tif 000019
（前記式で、Ｒ２、Ｒ３及びＲ４は、ハロゲン又は炭素数が１〜５であるアルコキシ基であり、ｓが０である場合、Ｒ５は、ビニル基で、ｓが１〜１０である場合、Ｒ５は、ＮＣＯである。）
【化８】
0005687906.tif 000020
（前記式で、Ｒは―Ｈ又は―（ＣＨ２）ｎ―ＣＨ３で、ｎは、０〜５の整数で、ｒは、１〜１０の整数である。）
【請求項３】
前記化１の単量体の含量が、６０〜９８質量％であり、
前記化２の単量体の含量が、１〜１０質量％であり、
前記化３の単量体の含量が、１〜３０質量％である、請求項１に記載の粘着剤組成物。
【請求項４】
前記化２の単量体が、２−ヒドロキシエチル（メタ）アクリレート、４−ヒドロキシブチル（メタ）アクリレート、２−ヒドロキシプロピル（メタ）アクリレート、２−ヒドロキシブチル（メタ）アクリレートおよび６−ヒドロキシヘキシル（メタ）アクリレートからなる群から選択される１種以上である、請求項１〜３のいずれか１項に記載の粘着剤組成物。 
【請求項５】
前記化４の単量体が、３−イソシアネートプロピルトリメトキシシラン、３−イソシアネートプロピルトリエトキシシラン、ビニルトリクロロシラン、ビニルトリメトキシシラン及びビニルトリエトキシシランからなる群から選択される１種以上である、請求項２に記載の粘着剤組成物。
【請求項６】
前記（Ｂ）硬化剤は、前記（Ａ）アクリル系共重合体１００質量部に対して０．１〜１０質量部で含まれる、請求項１〜５のいずれか１項に記載の粘着剤組成物。
【請求項７】
前記（Ｂ）硬化剤は、２，４−トリレンジイソシアネート、２，６−トリレンジイソシアネート、水素化トリレンジイソシアネート、１，３−キシレンジイソシアネート、１，４−キシレンジイソシアネート、ジフェニルメタル−４，４−ジイソシアネート、１，３−ビスイソシアナトメチルシクロヘキサン、テトラメチルキシレンジイソシアネート、１，５−ナフタレンジイソシアネート、２，２，４−トリメチルヘキサメチレンジイソシアネート、２，４，４−トリメチルヘキサメチレンジイソシアネート、トリメチロールプロパンのトリレンジイソシアネート付加物、トリメチロールプロパンのキシレンジイソシアネート付加物、トリフェニルメタントリイソシアネート及びメチレンビストリイソシアネートからなる群から選択される１種以上であることを特徴とする、請求項１〜６のいずれか１項に記載の粘着剤組成物。
【請求項８】
前記粘着剤組成物は、シランカップリング剤をさらに含む、請求項１〜７のいずれか１項に記載の粘着剤組成物。
【請求項９】
請求項１〜８のいずれか１項に記載の粘着剤組成物を含む偏光フィルム。
【発明の詳細な説明】
【技術分野】
【０００１】
本発明は、アクリル系粘着剤組成物及びこれを含む偏光フィルムに関するもので、より具体的に、本発明は、アルキル基、ヒドロキシ基及びフリル基を有するアクリル系共重合体を含ませることによって、光漏れ（light leakage）現象の改善効果を奏するアクリル系粘着剤組成物及びこれを含む偏光フィルムに関するものである。
【背景技術】
【０００２】
偏光板は、液晶表示装置（ＬＣＤ；Liquid Crystal Display）に含まれる光学部材である。偏光板は、一般的には、一定の方向に配列されたヨード系化合物又は異色性偏光物質を含む。偏光板は、両面に偏光フィルム又は素子を保護するための保護フィルムなどが形成されている多層構造を有する。
【０００３】
このような多層構造の偏光板を構成する各フィルムは、互いに異なる構造の分子構造及び組成を有する材料で製造され、その結果、異なる物理的特性を示す。特に、光学フィルムは、高温又は高湿条件下で長期間使用される場合、光学フィルムの寸法変化によって発生する内部応力が光学フィルムの中央部に比べて周辺部に集中することによって、液晶素子の周辺部が中央部よりも明るくなる光漏れ現象が発生するようになる。
【０００４】
このような光漏れ現象を改善するために、多様な粘着剤組成物が提案されている。例えば、粘着剤バインダーとして、ブチルアクリレートを主成分にして末端がアルキル基のみで構成されたアクリル系粘着バインダーを用いることによって、応力を最大限緩和させる組成が提案されている。すなわち、アクリル系バインダーの分子量を１５０万〜２００万ｇ／ｍｏｌにし、少量の熱硬化剤を使用して塗膜の柔軟性を最大限確保する方法である。しかしながら、このような末端がアルキル基のみで構成されるアクリル系粘着剤バインダーは、熱又は湿熱条件では光漏れ現象を十分に改善できないという問題を有する。
【０００５】
また、既存の偏光フィルム用粘着剤組成物は、一般的にアクリル系粘着バインダー、イソシアネート系熱硬化剤及びシランカップリング剤を含む。シランカップリング剤は、ガラスとの接着力を向上させるために使用されている。しかしながら、微量のシランカップリング剤を使用すると、混合に失敗するおそれがある。また、撹拌が容易でない場合は、偏光フィルムが形成された後、粘着力が均一にならないという問題が発生する。
【発明の概要】
【発明が解決しようとする課題】
【０００６】
本発明の目的は、光漏れ現象の改善効果を奏するアクリル系粘着剤組成物及びこれを含む偏光フィルムを提供することにある。
【課題を解決するための手段】
【０００７】
本発明の一観点である粘着剤組成物は、（Ａ）一つ以上のアルキル基、一つ以上のヒドロキシ基及び一つ以上のフリル基を有するアクリル系共重合体と、（Ｂ）硬化剤とを含むことができる。
【０００８】
一具体例で、アクリル系共重合体は、（ａ１）アルキル基を有する（メタ）アクリル酸アルキルエステル、（ａ２）ヒドロキシ基を有する（メタ）アクリル酸エステル及び（ａ３）フリル基を有する化合物を共重合した共重合体である。
【０００９】
一具体例で、アクリル系共重合体は、（ａ１）約６０〜９８質量％の（メタ）アクリル酸アルキルエステル、（ａ２）約１〜１０質量％の（メタ）アクリル酸エステル、及び（ａ３）約１〜３０質量％の上記化合物を共重合した共重合体である。
【００１０】
一具体例で、化合物（ａ３）は、フリル基として、フリル基、テトラヒドロフリル基、フルフリル基又はテトラヒドロフルフリル基を有する。
【００１１】
一具体例で、アクリル系共重合体には、シリル基（シラン基）を有する単量体がさらに重合される。
【００１２】
一具体例で、アクリル系共重合体には、イミド基を有する単量体がさらに重合される。
【００１３】
一具体例で、アクリル系共重合体には、カルボキシ基を有する単量体がさらに重合される。
【００１４】
一具体例で、アクリル系共重合体の重量平均分子量は、約８００，０００〜１，５００，０００ｇ／ｍｏｌである。
【００１５】
一具体例で、アクリル系共重合体の多分散度（polydispersity）は、約２以上１０以下である。
【００１６】
一具体例で、粘着剤組成物は（Ｃ）シランカップリング剤をさらに含むことができる。
【００１７】
本発明の他の観点である偏光フィルムは前記粘着剤組成物を含む。
【発明の効果】
【００１８】
本発明によれば、アルキル基、ヒドロキシ基及びフリル基を有するアクリル系共重合体を含ませることによって、光漏れ現象の改善効果を奏するアクリル系粘着剤組成物及びこれを含む偏光フィルムを提供することができる。
【発明を実施するための形態】
【００１９】
粘着剤組成物は、（Ａ）一つ以上のアルキル基、一つ以上のヒドロキシ基及び一つ以上のフリル基を有するアクリル系共重合体と、（Ｂ）硬化剤とを含むことができる。
【００２０】
（（Ａ）アクリル系共重合体）
アクリル系共重合体は、一つ以上のアルキル基、一つ以上のヒドロキシ基及び一つ以上のフリル基を有することができる。
【００２１】
アクリル系共重合体におけるアルキル基、ヒドロキシ基及びフリル基の配列順序は、特別に制限されるものではなく、適宜変更可能である。また、アクリル系共重合体における一つ以上のアルキル基、一つ以上のヒドロキシ基又は一つ以上のフリル基は、それぞれ連続的に配列されることもある。
【００２２】
アクリル系共重合体は、例えば、（ａ１）アルキル基を有する（メタ）アクリル酸アルキルエステル、（ａ２）ヒドロキシ基を有する（メタ）アクリル酸エステル、及び（ａ３）フリル基を有する化合物を共重合した共重合体である。
【００２３】
望ましくは、アクリル系共重合体は、（ａ１）約６０〜９８質量％の（メタ）アクリル酸アルキルエステル、（ａ２）約１〜１０質量％の（メタ）アクリル酸エステル及び（ａ３）約１〜３０質量％の化合物（上記化合物（ａ３））を共重合した共重合体である。
【００２４】
さらに望ましくは、アクリル系共重合体は、（ａ１）約６５〜８５質量％の（メタ）アクリル酸アルキルエステル、（ａ２）約５〜１０質量％の（メタ）アクリル酸エステル及び（ａ３）約１０〜２５質量％の化合物（上記化合物（ａ３））を共重合した共重合体である。
【００２５】
アルキル基を有する（メタ）アクリル酸アルキルエステルは、エステル部分（ｍｏｉｅｔｙ）に炭素が１個〜２０個である直線状又は分枝状のアルキル基を有する（メタ）アクリル酸アルキルエステルを含むことができる。より好ましくは、炭素が２個〜１２個である直線状又は分枝状のアルキル基を有する（メタ）アクリル酸アルキルエステルを含むことができる。さらに好ましくは炭素が３個〜８個である直線状又は分枝状のアルキル基を有する（メタ）アクリル酸アルキルエステルを含むことができる。
【００２６】
例えば、アルキル基を有する（メタ）アクリル酸アルキルエステルは、メチル（メタ）アクリレート、エチル（メタ）アクリレート、プロピル（メタ）アクリレート、ｉｓｏ−プロピル（メタ）アクリレート、ｎ―ブチル（メタ）アクリレート、ｔ―ブチル（メタ）アクリレート、ｉｓｏ―ブチル（メタ）アクリレート、ｓ−ブチル（メタ）アクリレート、ペンチル（メタ）アクリレート、ヘキシル（メタ）アクリレート、ヘプチル（メタ）アクリレート、オクチル（メタ）アクリレート、ノニル（メタ）アクリレート、デシル（メタ）アクリレート、ウンデシル（メタ）アクリレート及びラウリル（メタ）アクリレートからなる群から選択される１種以上になり得るが、これらに制限されることはない。特に好ましくは、メチル（メタ）アクリレート、エチル（メタ）アクリレート、プロピル（メタ）アクリレート、ｉｓｏ−プロピル（メタ）アクリレート、ｎ―ブチル（メタ）アクリレート、ｔ―ブチル（メタ）アクリレート、ｉｓｏ―ブチル（メタ）アクリレート、ｓ−ブチル（メタ）アクリレート、ペンチル（メタ）アクリレート、ヘキシル（メタ）アクリレート、ヘプチル（メタ）アクリレート及びオクチル（メタ）アクリレートからなる群から選択される１種以上である。
【００２７】
アルキル基を有する（メタ）アクリル酸アルキルエステルは、アクリル共重合体のうち約６０〜９８質量％の量で共重合されることが好ましい。前記範囲内では、粘着剤組成物の初期粘着力に優れ、信頼性の評価時、フィルムの枠部で浮き上がり現象が発生しなくなる。また、再作業工程でスティックスリップ（stick―slip）が発生しないので、再作業が容易に行われる。また、裁断工程時にも、粘着バインダーの抜け現象が起きず優れた作業性を示す。より好ましくは、アルキル基を有する（メタ）アクリル酸アルキルエステルは、約６５〜８５質量％で共重合されることが望ましい。かかる範囲であると、上記で述べた効果がより顕著になる。
【００２８】
ヒドロキシ基を有する（メタ）アクリル酸エステルは、エステル部分の末端位置又はその構造内にヒドロキシ基を有し、前記（メタ）アクリル酸アルキルエステル又はフリル基を有する化合物と共重合可能であれば、特別に限定されない。例えば、ヒドロキシ基を有する（メタ）アクリル酸エステルは、例えば、炭素数１〜２０の直鎖状または分枝状のアルキル基を有するヒドロキシ（メタ）アクリレートであることが好ましく、より好ましくは、炭素数１〜１０の直鎖状または分枝状のアルキル基を有するヒドロキシ（メタ）アクリレートであり、さらに好ましくは炭素数２〜６の直鎖状または分枝状のアルキル基を有するヒドロキシ（メタ）アクリレートである。
【００２９】
より具体的には、２―ヒドロキシエチル（メタ）アクリレート、４―ヒドロキシブチル（メタ）アクリレート、２―ヒドロキシプロピル（メタ）アクリレート、２―ヒドロキシブチル（メタ）アクリレート、６―ヒドロキシヘキシル（メタ）アクリレート、１，４―シクロへキサンジメタノールモノ（メタ）アクリレート、１―クロロ―２―ヒドロキシプロピル（メタ）アクリレート、ジエチレングリコールモノ（メタ）アクリレート、１，６―へキサンジオールモノ（メタ）アクリレート、ペンタエリスリトールトリ（メタ）アクリレート、ジペンタエリスリトールペンタ（メタ）アクリレート、ネオペンチルグリコールモノ（メタ）アクリレート、トリメチロールプロパンジ（メタ）アクリレート、トリメチロールエタンジ（メタ）アクリレート、２―ヒドロキシ―３―フェニルオキシプロピル（メタ）アクリレート、４―ヒドロキシシクロヘキシル（メタ）アクリレート、２―ヒドロキシ―３―フェニルオキシ（メタ）アクリレート、４―ヒドロキシシクロヘキシル（メタ）アクリレート、及びシクロへキサンジメタノールモノ（メタ）アクリレートからなる群から選択される１種以上になり得るが、これらに制限されることはない。中でも、２―ヒドロキシエチル（メタ）アクリレート、４―ヒドロキシブチル（メタ）アクリレート、２―ヒドロキシプロピル（メタ）アクリレート、２―ヒドロキシブチル（メタ）アクリレート及び６―ヒドロキシヘキシル（メタ）アクリレートからなる群から選択される１種以上のような「炭素数２〜６の直鎖状または分枝状のアルキル基を有するヒドロキシ（メタ）アクリレート」が好ましい。
【００３０】
また、ヒドロキシ基を有する（メタ）アクリル酸エステルの代わりに、２―ヒドロキシエチル（メタ）アクリルアミドを使用することができる。
【００３１】
ヒドロキシ基を有する（メタ）アクリル酸エステルは、好ましくは、アクリル系共重合体のうち約１〜１０質量％の量で重合される。前記範囲内では、アクリル系共重合体の架橋度に優れており、粘着フィルムの裁断時に押され現象が起きず、また、リワーク（ｒｅｗｏｒｋ）時にガラスに転移される現象が発生せず、優れた初期粘着力を有する。ヒドロキシ基を有する（メタ）アクリル酸エステルは、約５〜１０質量％で重合されることがより望ましい。
【００３２】
フリル基を有する化合物は、フリル基を有しながら、（ａ１）（メタ）アクリル酸アルキルエステル及び／又は（ａ２）ヒドロキシ基を有する（メタ）アクリル酸エステルと共重合可能であれば、特別に限定されない。あるいは、フリル基を有する化合物は、フリル基を有しながら、（ａ２）ヒドロキシ基を有する（メタ）アクリル酸エステルのヒドロキシ基自体に結合可能であれば、特別に限定されない。
【００３３】
フリル基は、フリル基自体又はフリル基の変形形態であるテトラヒドロフリル基、フルフリル基又はテトラヒドロフルフリル基である。フリル基は、テトラヒドロフルフリル基であることが望ましい。
【００３４】
フリル基を有する化合物として、例えば、フルフリルイソシアネート、テトラヒドロフルフリルイソシアネート、フルフリルプロピオネート，テトラヒドロフルフリルプロピオネート，テトラヒドロフルフリルペンタノエート又はフルフリルペンタノエートが挙げられるが、これらに制限されることはない。また、フリル基を有する化合物は、下記の化３の構造を有することができる。
【００３５】
【化１】
0005687906.tif 000002
【００３６】
（前記式で、Ｒは、―Ｈ又は―（ＣＨ２）ｎ―ＣＨ３で、ｎは、０〜５の整数で、Ｒ１は、フリル基、テトラヒドロフリル基、フルフリル基又はテトラヒドロフルフリル基である。）
化３の化合物の例としては、フルフリル（メタ）アクリレート又はテトラヒドロフルフリル（メタ）アクリレートがある。フリル基を有する化合物の望ましい例としては、テトラヒドロフルフリル（メタ）アクリレートがある。
【００３７】
フリル基を有する化合物は、好ましくは、アクリル系共重合体のうち約１〜３０質量％で重合される。前記範囲内では、耐熱性改善効果に優れており、９０％の相対湿度で６０℃又は８５℃で２５０時間経過した後にも光漏れ現象が生じない。フリル基を有する化合物は、約１０〜２５質量％で重合されることが望ましい。
【００３８】
アクリル系重合体は、一つ以上のアルキル基、ヒドロキシ基及びフリル基の他に、シリル基、イミド基及びカルボキシ基からなる群から選択される１種以上をさらに有することができる。
【００３９】
一具体例で、アクリル系重合体は、一つ以上のアルキル基、ヒドロキシ基、フリル基及びシリル基を有することができる。「シラン」又は「シリル基」は、シラン（ＳｉＨ４）又は１個〜３個の置換基、例えば、ハロゲン又は炭素数１〜６（Ｃ１〜Ｃ６）の直線状又は分枝状のアルコキシに置換されたシランを意味する。
【００４０】
アクリル系重合体におけるアルキル基、ヒドロキシ基、フリル基及びシリル基の配列順序は、特別に制限されるものではなく、適宜変更可能である。また、アクリル系重合体における一つ以上のアルキル基、ヒドロキシ基、フリル基又はシリル基は、それぞれ連続的に配列されることもある。
【００４１】
アクリル系共重合体には、（ａ１）アルキル基を有する（メタ）アクリル酸アルキルエステル、（ａ２）ヒドロキシ基を有する（メタ）アクリル酸エステル、及び（ａ３）フリル基を有する化合物の他に、シリル基を有する単量体が重合される（グラフト重合）。シリル基を有する単量体は、「シラン」又は「シリル基」を有しながら、ヒドロキシ基を有する（メタ）アクリル酸エステルのヒドロキシ基に結合可能であれば、特別に限定されない。前記シリル基を有する単量体は、イソシアネート部分を通してヒドロキシ基を有する（メタ）アクリル酸エステルのヒドロキシ基に結合されることが望ましい。
【００４２】
シリル基を有する単量体は、好ましくは、３―イソシアネートプロピルトリメトキシシラン、３―イソシアネートプロピルトリエトキシシラン、ビニル卜リクロロシラン、ビニルトリメトキシシラン及びビニルトリエトキシシランからなる群から選択される１種以上であるが、これらに制限されることはない。シリル基を有する単量体は、３―イソシアネートプロピルトリエトキシシランであることが望ましい。
【００４３】
シリル基を有する単量体は、アクリル系共重合体１００質量部に対して約０．０１〜５質量部の量でアクリル系共重合体に重合される。より好ましくは約１〜４質量部でアクリル系共重合体に重合される。
【００４４】
前記範囲内では、ガラス基板との接着力に優れており、アクリル系共重合体自体の貯蔵安定性にも優れている。
【００４５】
他の具体例で、アクリル系重合体は、一つ以上のアルキル基、ヒドロキシ基、フリル基及びイミド基を有することができる。
【００４６】
アクリル系重合体におけるアルキル基、ヒドロキシ基、フリル基及びイミド基の配列順序は、特別に制限されるものではなく、適宜変更可能である。また、アクリル系重合体における一つ以上のアルキル基、ヒドロキシ基、フリル基又はイミド基は、それぞれ連続的に配列されることもある。
【００４７】
アクリル系共重合体には、（ａ１）アルキル基を有する（メタ）アクリル酸アルキルエステル、（ａ２）ヒドロキシ基を有する（メタ）アクリル酸エステル、及び（ａ３）フリル基を有する化合物の他に、イミド基を有する単量体が重合される。イミド基を有する単量体は、マレイミド、フェニルマレイミド、Ｎ―メチルマレイミド、Ｎ―エチルマレイミド、Ｎ―プロピルマレイミド、Ｎ―イソプロピルマレイミド、Ｎ―ブチルマレイミド、Ｎ―イソブチルマレイミド、Ｎ―ｔ―ブチルマレイミド、Ｎ―シクロヘキシルマレイミド、Ｎ―クロロフェニルマレイミド、Ｎ―メチルフェニルマレイミド、Ｎ―ブロモフェニルマレイミド、Ｎ―ナフチルマレイミド、Ｎ―ラウリルマレイミド、Ｎ―ヒドロキシフェニルマレイミド、Ｎ―メトキシフェニルマレイミド、Ｎ―カルボキシフェニルマレイミド、Ｎ―ニトロフェニルマレイミド及びＮ―ベンジルマレイミドからなる群から選択される１種以上を含むことができるが、これらに制限されることはない。イミド基を有する単量体は、フェニルマレイミドであることが望ましい。
【００４８】
イミド基を有する単量体は、好ましくは、アクリル系共重合体のうち約１〜２０質量％の量で重合される。前記範囲内では、耐熱性に優れており、光漏れ現象が生じない。
【００４９】
また、他の具体例で、アクリル系重合体は、一つ以上のアルキル基、ヒドロキシ基、フリル基及びカルボキシ基を有することができる。
【００５０】
アクリル系重合体におけるアルキル基、ヒドロキシ基、フリル基及びカルボキシ基の配列順序は、特別に制限されるものではなく、適宜変更可能である。また、アクリル系重合体における一つ以上のアルキル基、ヒドロキシ基、フリル基又はカルボキシ基は、それぞれ連続的に配列されることもある。
【００５１】
アクリル系共重合体には、（ａ１）アルキル基を有する（メタ）アクリル酸アルキルエステル、（ａ２）ヒドロキシ基を有する（メタ）アクリル酸エステル、及び（ａ３）フリル基を有する化合物の他に、カルボキシ基を有する単量体が重合される。
【００５２】
カルボキシ基を有する単量体は、好ましくは、カルボキシ基を有する（メタ）アクリル酸エステルであって、例えば、下記の化５の構造を有することができる。
【００５３】
【化２】
0005687906.tif 000003
【００５４】
（前記式で、Ｒは、―Ｈ又は―（ＣＨ２）ｎ―ＣＨ３で、ｎは、０〜５の整数で、ｒは、１〜１０の整数である。）
例えば、カルボキシ基を有する単量体は、２―カルボキシエチル（メタ）アクリレートである。
【００５５】
カルボキシ基を有する単量体は、好ましくは、アクリル系共重合体のうち約１〜２０質量％の量で重合される。前記範囲内では、耐熱性に優れており、光漏れ現象が生じない。
【００５６】
アクリル系共重合体には、アクリル系共重合体１００質量部に対して芳香族官能基を有する単量体が約１〜２０質量部の量でさらに重合される。前記範囲内では、耐熱性に優れており、光漏れ現象が生じない。芳香族官能基を有する単量体は、約５〜１５質量部の量でさらに重合されることが望ましい。
【００５７】
芳香族官能基を有する単量体は、フェニル（メタ）アクリレート、フェノキシエチル（メタ）アクリレート、ベンジル（メタ）アクリレート、フェノキシジエチレングリコール（メタ）アクリレート、エチレンオキシド変性ノニルフェノール（メタ）アクリレート、ヒドロキシエチル化β―ナフトールアクリレート、ビフェニル（メタ）アクリレート、スチレン、ビニルトルエン及びα―メチルスチレンから選択される１種以上であるが、これらに制限されることはない。
【００５８】
一具体例で、アクリル系共重合体は、一つ以上の下記の化１、２及び３の単量体を共重合した共重合体である。
【００５９】
【化３】
0005687906.tif 000004
【００６０】
（前記式で、Ｒは、―Ｈ又は―（ＣＨ２）ｎ―ＣＨ３で、ｎは、０〜５の整数で、ｐは、０〜２０の整数である。）
ここで、ｐは、好ましくは０〜１９の整数であり、１〜１１の整数であり、より好ましくは２〜７の整数である。
【００６１】
【化４】
0005687906.tif 000005
【００６２】
（前記式で、Ｒは、―Ｈ又は―（ＣＨ２）ｎ―ＣＨ３で、ｎは、０〜５の整数で、ｑは１〜２０の整数である。）
ここで、ｑは、好ましくは１〜１０の整数であり、より好ましくは２〜６の整数である。
【００６３】
【化５】
0005687906.tif 000006
【００６４】
（前記式で、Ｒは、―Ｈ又は―（ＣＨ２）ｎ―ＣＨ３で、ｎは、０〜５の整数で、Ｒ１は、フリル基、テトラヒドロフリル基、フルフリル基又はテトラヒドロフルフリル基である。）
ここで、ｎは、好ましくは０〜３の整数であり、より好ましくは０〜１の整数である。
【００６５】
アクリル系共重合体における前記化１、２及び３の単量体の配列順序は、特別に制限されるものではなく、同一の単量体が連続的に配列されることもある。
【００６６】
例えば、アクリル系共重合体における化１、２及び３の単量体は、約６５〜９０：１〜１０：５〜２５のモル数比で共重合される。モル数比は、単量体の分子量が決まれば、あとは、重量との関係で決まる。前記モル数比の範囲内では、光漏れ現象を改善することができ、耐熱性に優れ、剥離強度が高いため再剥離性がなく、浮き上がり現象を抑制する粘着剤組成物を製造することができる。化１、２及び３の単量体は、約６７〜８７：５〜１０：８〜２３のモル数比で重合されることが望ましい。
【００６７】
他の具体例で、アクリル系共重合体は、下記の化１、２、３及び４の単量体を共重合した共重合体である。
【００６８】
【化６】
0005687906.tif 000007
【００６９】
（前記式で、Ｒは、―Ｈ又は―（ＣＨ２）ｎ―ＣＨ３で、ｎは、０〜５の整数で、ｐは、０〜２０の整数である。）
ここで、ｐは、好ましくは０〜１９の整数であり、１〜１１の整数であり、より好ましくは２〜７の整数である。
【００７０】
【化７】
0005687906.tif 000008
【００７１】
（前記式で、Ｒは、―Ｈ又は―（ＣＨ２）ｎ―ＣＨ３で、ｎは、０〜５の整数で、ｑは、１〜２０の整数である。）
ここで、ｑは、好ましくは１〜１０の整数であり、より好ましくは２〜６の整数である。
【００７２】
【化８】
0005687906.tif 000009
【００７３】
（前記式で、Ｒは、―Ｈ又は―（ＣＨ２）ｎ―ＣＨ３で、ｎは０〜５の整数で、Ｒ１は、フリル基、テトラヒドロフリル基、フルフリル基又はテトラヒドロフルフリル基である。）
ここで、ｎは、好ましくは０〜３の整数であり、より好ましくは０〜１の整数である。
【００７４】
【化９】
0005687906.tif 000010
【００７５】
（前記式で、Ｒ２、Ｒ３及びＲ４は、ハロゲン又は炭素数が１〜５であるアルコキシ基であり、ｓが０である場合、Ｒ５はビニル基で、ｓが、１〜１０である場合、Ｒ５は、ＮＣＯである。）
ここで、Ｒ２、Ｒ３及びＲ４は、好ましくは、炭素数が１〜４であるアルコキシ基である。
【００７６】
アクリル系共重合体における前記化１、２、３及び４の単量体の配列順序は、特別に制限されるものではなく、同一の単量体が連続的に配列されることもある。
【００７７】
例えば、アクリル系共重合体における化１、２、３及び４の単量体は、約６５〜９０：１〜１０：５〜２５：０．１〜５のモル数比で共重合される。前記モル数比の範囲内では、シランカップリング剤を別途に使用したときに発生しうる粘着力の不均一性を解消し、ガラス基板との接着力に優れ、アクリル系共重合体自体の貯蔵安定性に優れている。化１、２、３及び４の単量体は、約６７〜８７：５〜１０：８〜２３：０．５〜２．５のモル数比で重合されることが望ましい。
【００７８】
アクリル系共重合体における化４の単量体は、アクリル系共重合体の主鎖に重合されたり、又は化２のヒドロキシ基に結合される。
【００７９】
アクリル系共重合体は、重量平均分子量が約６００，０００〜２，０００，０００ｇ／ｍｏｌである。例えば、約８００，０００〜１，５００，０００ｇ／ｍｏｌである。重量平均分子量が６００，０００〜２，０００，０００ｇ／ｍｏｌの範囲内では、アクリル系共重合体の共重合が容易に行われる。
【００８０】
アクリル系共重合体の多分散度は、２以上１０以下であり、２以上１０未満であることが望ましく、３〜５であることがより望ましい。前記範囲内である場合、分子量の分布度が狭いので均一な粘着力を示し、その結果、光漏れ現象も発生しない。
【００８１】
（（Ｂ）硬化剤）
粘着剤組成物は、アクリル系共重合体１００質量部に対して約０．１〜１０質量部の硬化剤を含むことができる。より好ましくは、アクリル系共重合体１００質量部に対して約０．３〜５質量部の硬化剤を含むことができる。
【００８２】
硬化剤は、熱硬化剤、例えば、イソシアネート系、エポキシ系、アジリジン系、メラミン系、アミン系、イミド系、カルボジイミド系及びアミド系からなる群から選択される１種以上であるが、これらに制限されることはなく、イソシアネート系熱硬化剤であることが望ましい。
【００８３】
イソシアネート系熱硬化剤としては、当業者に知られた通常のものを使用することができる。例えば、イソシアネート系熱硬化剤は、２，４―トリレンジイソシアネート、２，６―トリレンジイソシアネート、水素化トリレンジイソシアネート、１，３―キシレンジイソシアネート、１，４―キシレンジイソシアネート、ジフェニルメタル―４，４―ジイソシアネート、１，３―ビスイソシアナトメチルシクロヘキサン、テトラメチルキシレンジイソシアネート、１，５―ナフタレンジイソシアネート、２，２，４―トリメチルヘキサメチレンジイソシアネート、２，４，４―トリメチルヘキサメチレンジイソシアネート、トリメチロールプロパンのトリレンジイソシアネート付加物、トリメチロールプロパンのキシレンジイソシアネート付加物、トリフェニルメタントリイソシアネート及びメチレンビストリイソシアネートからなる群から選択される１種以上を含むことができる。
【００８４】
（（Ｃ）シランカップリング剤）
粘着剤組成物は、（Ｃ）シランカップリング剤をさらに含むことができる。シランカップリング剤は、例えば、アクリル系共重合体１００質量部に対して約０．０１〜５質量部で粘着剤組成物に含まれる。より好ましくは、シランカップリング剤は、アクリル系共重合体１００質量部に対して約０．０５〜４質量部で粘着剤組成物に含まれる。
【００８５】
前記範囲内である場合、ガラス基板との接着力に優れており、アクリル系共重合体自体の貯蔵安定性に優れている。
【００８６】
シランカップリング剤は、通常のシランカップリング剤を意味する。例えば、シランカップリング剤は、ビニルトリメトキシシラン、ビニルトリエトキシシラン、（メタ）アクリルオキシプロピルトリメトキシシランなどの重合性不飽和基含有ケイ素化合物と、３―グリシドオキシプロピルトリメトキシシラン、３―グリシドオキシプロピルメチルジメトキシシラン、２―（３，４―エポキシシクロヘキシル）エチルトリメトキシシランなどのエポキシ構造を有するケイ素化合物と、３―アミノプロピルトリメトキシシラン、Ｎ―（２―アミノエチル）―３―アミノプロピルトリメトキシシラン、Ｎ―（２―アミノエチル）―３―アミノプロピルメチルジメトキシシランなどのアミノ基含有ケイ素化合物と、３―クロロプロピルトリメトキシシランなどからなる群から選択される１種以上を含むことができるが、これらに制限されることはない。
【００８７】
粘着剤組成物は、（ａ１）アルキル基を有する（メタ）アクリル酸アルキルエステル、（ａ２）ヒドロキシ基を有する（メタ）アクリル酸エステル、及び（ａ３）フリル基を有する化合物を共重合してアクリル系共重合体を製造する段階（第１の段階）、及び前記アクリル系共重合体に硬化剤を添加する段階（第２の段階）によって製造される。
【００８８】
（第１の段階）
第１の段階は、アクリル系共重合体バインダーを製造する段階であって、（ａ１）アルキル基を有する（メタ）アクリル酸アルキルエステル、（ａ２）ヒドロキシ基を有する（メタ）アクリル酸エステル、及び（ａ３）フリル基を有する化合物に開始剤を添加して重合することによってアクリル系共重合体を製造することができる。
【００８９】
前記開始剤は、例えば、２，２―アゾビス（２，４―ジメチルバレロニトリル）、アゾビスイソブチロニトリル、ベンゾイルペルオキシド、ジラウロイルペルオキシド、ｔｅｒｔ―ブチル―（２―エチルヘキシル）モノペルオキシカーボネート、ｔｅｒｔ―アミル―（２―エチルヘキシル）モノペルオキシカーボネート、１，１―ジ（ｔｅｒｔ―ブチルペルオキシ）シクロヘキサン、１，１―ジ（ｔｅｒｔ―アミルペルオキシ）シクロヘキサン、ｔｅｒｔ―ブチルペルオキシ―３，５，５―トリメチルヘキサノエート、１，１―ジ（ｔｅｒｔ―ブチルペルオキシ）―３，３，５―トリメチルシクロヘキサン、カリウムペルスルフェート、ナトリウムペルスルフェート、アンモニウムペルスルフェート及びアゾ系水溶性開始剤からなる群から選択された１種又は２種以上であるが、これらに制限されることはなく、アゾビスイソブチロニトリルを使用することが望ましい。
【００９０】
前記開始剤は、（ａ１）（メタ）アクリル酸アルキルエステル１００質量部に対して約０．００１〜２質量部で含まれる。
【００９１】
第１の段階では、（ａ１）アルキル基を有する（メタ）アクリル酸アルキルエステル、（ａ２）ヒドロキシ基を有する（メタ）アクリル酸エステル、及び（ａ３）フリル基を有する化合物を溶解可能な溶剤を含むことができる。溶剤としては、当業者に知られている通常のものを使用できるが、例えば、エチルアセテートなどを使用することができる。
【００９２】
前記第１の段階では、シリル基を有する単量体、イミド基を有する単量体及びカルボキシ基を有する単量体のうち１種以上をさらに重合し、アクリル系共重合体を製造することができる。
【００９３】
重合温度と重合時間は適宜調節することができ、例えば、重合温度を約６５〜７０℃にして約６〜８時間重合することができる。また、シリル基を有する単量体、イミド基を有する単量体及びカルボキシ基を有する単量体のうち１種以上をさらに重合する形態においては、一旦冷却し、必要に応じて触媒を添加して、さらに８〜１５時間程度反応させることが好ましい。
【００９４】
第１の段階では、硬化触媒を更に含み得る。硬化触媒は、硬化剤１００重量部に対し、約０．０１乃至３重量部で粘着剤組成物に含まれ得る。このような硬化触媒としては、１，４−ジアザビシクロ［２，２，２］オクタン（１，４−ｄｉａｚａｂｉｃｙｃｌｏ［２，２，２］ｏｃｔａｎｅ）、ビス（２−ジメチルアミノエチル）エーテル（ｂｉｓ（２−ｄｉｍｅｔｈｙｌａｍｉｎｏｅｔｈｙｌ）ｅｔｈｅｒ）、トリメチルアミノエチルエタノールアミン（ｔｒｉｍｅｔｈｙｌａｍｉｎｏｅｔｈｙｌｅｔｈａｎｏｌａｍｉｎｅ）、Ｎ，Ｎ，Ｎ’，Ｎ’，Ｎ”−ペンタメチルジエチレントリアミン（Ｎ，Ｎ，Ｎ’，Ｎ’，Ｎ”−ｐｅｎｔａｍｅｔｈｙｌｄｉｅｔｈｙｌｅｎｅｔｒｉａｍｉｎｅ）、Ｎ，Ｎ’−ジメチルエタノールアミン（Ｎ，Ｎ−ｄｉｍｅｔｈｙｌａｍｉｎｏｅｔｈｙｌｍｏｒｐｈｏｌｉｎｅ）、ジメチルアミノプロピルアミン（ｄｉｍｅｔｈｙｌａｍｉｎｏｐｒｏｐｙｌａｍｉｎｅ）、Ｎ−エチルモルホリン（Ｎ−ｅｔｈｙｌｍｏｒｐｈｏｌｉｎｅ）、Ｎ，Ｎ−ジメチルアミノエチルモルホリン（Ｎ，Ｎ−ｄｉｍｅｔｈｙｌａｍｉｎｏｅｔｈｙｌｍｏｒｐｈｏｌｉｎｅ）、Ｎ，Ｎ−ジメチルシクロヘキシルアミン（Ｎ，Ｎ−ｄｉｍｅｔｈｙｌｃｙｃｌｏｈｅｘｙｌａｍｉｎｅ）、２−メチル−２−アザノルボルナン（２−ｍｅｔｈｙｌ−２−ａｚａｎｏｒｂｏｒｎａｎｅ）、ジブチル錫ジラウレート（ｄｉｂｕｔｙｌｔｉｎ  ｄｉｌａｕｒａｔｅ）、オクタン酸第一錫（ｓｔａｎｎｏｕｓ  ｏｃｔｏａｔｅ）、ジブチル錫ジアセテート（ｄｉｂｕｔｙｌｔｉｎ  ｄｉａｃｅｔａｔｅ）、ジブチル錫ジメルカプチド（ｄｉｂｕｔｙｌｔｉｎ  ｄｉｍｅｒｃａｐｔｉｄｅ）等からなる群から選択される１種以上を含み得るが、これらに制限されるわけではない。
【００９５】
（第２の段階）
第２の段階は、前記アクリル系共重合体に硬化剤を添加し、最終のアクリル系粘着剤組成物を製造する段階である。粘着剤組成物の製造は、通常の方法で行われる。例えば、粘着剤組成物は、溶媒（例えば、メチルエチルケトン）にアクリル系重合体と硬化剤を添加し、約２５℃で約３０〜６０分間撹拌することによって製造される。
【００９６】
前記第２の段階では、シランカップリング剤をさらに添加することができる。シランカップリング剤としては、特に制限はなく、従来公知のものを使用することができる。例えば、本願の実施例で使用するようなものが好ましい。
【００９７】
本発明は、前記粘着剤組成物を含む偏光フィルムを提供する。偏光フィルムにおける前記粘着剤組成物は、偏光フィルムを構成する偏光子、透明支持体、位相差フィルムなどを含む補償フィルムを接着するための粘着剤として使用される。
【００９８】
本発明に関するより詳細な内容は次の具体的な製造例及び試験例を通して説明し、ここに記載されていない内容は、この技術分野の当業者であれば充分に技術的に類推可能であるので、それに対する説明は省略する。
【実施例】
【００９９】
（製造例１：アクリル系共重合体の製造）
１Ｌ  ４つ口フラスコにエチルアセテート６０ｇ、 ｎ−ブチルアクリレート７５ｇ、４―ヒドロキシブチルアクリレート８ｇ、テトラヒドロフルフリルメタクリレート１０ｇを投入し、７０℃に昇温して維持した。開始剤であるアゾビスイソブチロニトリル０．０８ｇをエチルアセテート２０ｇに溶かして投入した。６５℃で５時間反応させ、アクリル系共重合体を製造した。全体の反応工程は、窒素を１０ｃｃ／分で投入しながら行った。
製造されたアクリル系共重合体は、粘度が９，０００ｃｐｓで、固形分は２５％であった。また、重量平均分子量は９００，０００ｇ／ｍｏｌで、多分散度は３．８であった。
【０１００】
粘度は、Ｂｒｏｏｋｆｉｅｌｄ粘度計であるＤＶ−ＩＩ＋により２５℃でＳｐｉｎｄｌｅ  Ｎｏ．＃７で測定した。
【０１０１】
重量平均分子量、数平均分子量は、まず試料前処理を施した後に測定した。
【０１０２】
多分散度値は、重量平均分子量を数平均分子量で割算した値である。試料０．０１ｇ〜０．０１５ｇをＴＨＦ約１０ｍＬに溶解し、溶解された試料０．４５μｍをシリンジフィルターを用いて濾過した。測定デテクターは、Ｗａｔｅｒｓ２４１４ＲＩｄｅｔｅｃｔｏｒを用いて測定した。スタンダードサンプルはＰｏｌｙｓｔｙｒｅｎｅ  Ｓｈｏｄｅｘ社ＳＭ−１０５の１０種を利用した。
【０１０３】
（製造例２：アクリル系共重合体の製造）
１Ｌ  ４つ口フラスコにエチルアセテート６０ｇ、ブチルアクリレート７０ｇ、４―ヒドロキシブチルアクリレート８ｇ、テトラヒドロフルフリルメタクリレート２０ｇを投入し、７０℃に昇温して維持した。開始剤であるアゾビスイソブチロニトリル０．０８ｇをエチルアセテート２０ｇに溶かして投入した。３時間維持した後、エチルアセテート３２０ｇを投入し、４０℃に冷却させた。その後、３―イソシアネートプロピルトリエトキシシラン２ｇと触媒ＤＢＴＤＬ（dibutyltin dilaurate）０．０１ｇを投入して４０℃に１２時間反応させた。
【０１０４】
全体の反応工程は、窒素を１０ｃｃ／分で投入しながら行った。製造されたアクリル系共重合体は、粘度が８，８００ｃｐｓで、固形分は２５％であった。また、重量平均分子量は８５０，０００ｇ／ｍｏｌで、多分散度は４．３であった。
【０１０５】
（製造例３：アクリル系共重合体の製造）
１Ｌ  ４つ口フラスコにエチルアセテート６０ｇ、ブチルアクリレート７５ｇ、４―ヒドロキシブチルアクリレート８ｇ、テトラヒドロフルフリルメタクリレート１０ｇを投入し、７０℃に昇温して維持した。開始剤であるアゾビスイソブチロニトリル０．０８ｇをエチルアセテート２０ｇに溶かして投入した。３時間維持した後、エチルアセテート３２０ｇを投入し、４０℃に冷却させた。その後、３―イソシアネートプロピルトリエトキシシラン２ｇと触媒ＤＢＴＤＬ（dibutyltin dilaurate）０．０１ｇを投入して１２時間反応させた。全体の反応工程は、窒素を１０ｃｃ／分で投入しながら行った。製造されたアクリル系共重合体は、粘度が１０，５００ｃｐｓで、固形分は２５％であった。また、重量平均分子量は８２０，０００ｇ／ｍｏｌで、多分散度は４．２であった。
【０１０６】
（製造例４：アクリル系共重合体の製造）
前記製造例１でテトラヒドロフルフリルメタクリレート１０ｇを使用しないことを除いては、同一の方法を実施してアクリル系重合体を製造した。
【０１０７】
（製造例５：アクリル系共重合体の製造）
前記製造例３でテトラヒドロフルフリルメタクリレート１０ｇを使用しないことを除いては、同一の方法を実施してアクリル系共重合体を製造した。
【０１０８】
（実施例１〜３と比較例１〜２）
前記製造したアクリル系共重合体、硬化剤及び／又はシラン化合物を、下記の表１に示した質量比基準の含量（質量部、固形分基準）でメチルエチルケトン１０質量部に入れ、２５℃で３０分間撹拌して粘着剤組成物を製造した。
【０１０９】
【表１】
0005687906.tif 000011
【０１１０】
前記製造した粘着剤組成物に対し、表２に示した評価項目を評価した。
【０１１１】
＊評価方法：
１．コーティング液の外観観察
実施例及び比較例で製造した粘着剤組成物を常温（２５℃）で１日間放置した後、透明／不透明可否を観察した。
【０１１２】
２．剥離強度（ｇｆ／２５ｍｍ）
粘着剤組成物とガラス基板との間の１８０°剥離力は、ＪＩＳ  Ｋ  ６８５４で規定された方法によって測定した。
【０１１３】
粘着剤組成物の試料を２５ｍｍ×１００ｍｍに切断し、これをガラス面にラミネートした。引張試験測定器（texture analyzer）を使用して３０ｋｇｆのロードセルで粘着層とガラス基板を上下のジグに連結した後、３００ｍｍ／ｍｉｎの引張速度で剥離し、剥離時の荷重を測定した。
【０１１４】
３．切断性／リワーク（rework）性
実施例及び比較例で製造された粘着剤組成物がコーティングされた偏光板（４００ｍｍ×２５０ｍｍ）をトムソン刃（thomson cutter）で切断し、粘着層の切り取られた断面を観察した。これをガラス基板の両面に付着し、４〜５ｋｇ／ｃｍ２の圧力をかけて試片を製作した。試片を７０℃で６時間放置した後、常温で１時間以上徐冷しながらガラス基板面における粘着剤の残渣有無を確認した。評価基準は次に示す通りである。
【０１１５】
○：切断面の粘着剤残留物及び粘着剤が抜け出た程度が良好である（リワーク時に残渣なし）。
【０１１６】
△：切断面の粘着剤残留物及び粘着剤が抜け出た程度が多少ある（リワーク時に残渣が多少ある）。
【０１１７】
×：切断面の粘着剤残留物及び粘着剤が抜け出た程度がある（リワーク時に残渣がある）。
【０１１８】
４．光漏れ（光透過度の均一性）
下記の耐久信頼性の評価時と同一の試片を使用して光透過度の均一性を調査した。バックライトを用いて暗室から光が漏れる部分があるかどうかを観察した。コーティングされた偏光板（４００ｍｍ×２００ｍｍ）をガラス基板（４００ｍｍ×２００ｍｍ×１５ｍｍ）の両面に光軸を交差して付着した。光透過度均一性の評価に使用された試片は、８０℃の温度で２５０時間、又は耐湿熱条件である６０℃の温度及び９０％の相対湿度条件で２５０時間放置した後、常温で１時間以上放置して使用した。評価基準は次に示す通りである。
【０１１９】
○：光透過性の不均一現象を肉眼で判断しにくい。
【０１２０】
△：光透過性の不均一現象が多少ある。
【０１２１】
×：光透過性の不均一現象がある。
【０１２２】
５．粘着剤クリープ（creep）（ｍｍ）
実施例及び比較例で製造した粘着剤組成物を適用した偏光板を１．５ｃｍ×１．５ｃｍの接着面積でガラス板に付着した後、常温で３日間放置して試片を製造した。ＵＴＭ（Universal Test Machine）を用いて試片に２ｋｇｆの力を１０分間加えたとき、押された距離（ｍｍ）によって粘着剤クリープを測定した。
【０１２３】
６．耐久信頼性
実施例及び比較例で製造した粘着剤組成物がコーティングされた偏光板（１００ｍｍ×１７５ｍｍ）をガラス基板の両面に付着し、４〜５ｋｇ／ｃｍ２の圧力をかけて試片を製作した。このとき、気泡や異物が生じないようにクリーンルーム作業を行った。製造された各試片の耐熱特性は、８０℃の温度で５００時間放置した後、気泡や剥離の発生有無を観察して評価した。耐湿熱特性は、６０℃の温度及び９０％の相対湿度条件下で５００時間放置した後、気泡や剥離の発生有無を観察して評価した。そして、評価直前に常温で１時間放置した後、肉眼又は顕微鏡で評価した。評価基準は次に示す通りである。
【０１２４】
○：気泡や剥離がない。
【０１２５】
△：気泡や剥離が多少ある。
【０１２６】
×：気泡や剥離がある。
【０１２７】
【表２】
0005687906.tif 000012
【０１２８】
前記表２によると、本発明に係る粘着剤組成物は、耐久性に優れ、且つ光漏れを抑制する効果に優れ、著しい粘着性と剥離強度を示すことが分かる（実施例１〜３参照）。主鎖にフリル基が導入されたアクリル系共重合体を含む粘着剤組成物は、光漏れを抑制する効果に優れており、耐熱性改善効果に優れていることが分かる（実施例１〜３、比較例１と２参照）。
【０１２９】
以上、添付の図面及び表を参照して本発明の各実施例を説明したが、本発明は、前記各実施例に限定されるものではなく、互いに異なる多様な形態で製造可能である。また、本発明の属する技術分野で通常の知識を有する者であれば、本発明の技術的思想や必須な特徴を変更せずに他の具体的な形態で実施可能であることを理解できるであろう。したがって、以上記述した各実施例は、全ての面で例示的なものであって、限定的なものでないことを理解しなければならない。